(57)【要約】      （修正有）【課題】ベントナイト含有締固め土の含水比の低下を抑制することができ、且つ、工事の再開が容易であるベントナイト含有締固め土の養生方法を提供する。【解決手段】養生方法は、ベントナイト含有締固め土の含水比の低下を抑制するための養生方法であって、ベントナイトと水とを含んで撒き出されたベントナイト含有土を締め固めてベントナイト含有締固め土１５を構築する工程と、ベントナイト含有締固め土１５の露出表面に疎水性樹脂を適用し、露出表面を覆う疎水性樹脂の硬化膜３０を形成する工程と、を有する。疎水性樹脂は当該露出表面のメニスカス水に溶け込まず、メニスカス水を土粒子から奪うこともない。また、疎水性樹脂は水を透過させないので、当該露出表面に適用した直後から硬化膜を形成した後に至るまで、その内外間の水の移動の障壁として働く。また、硬化膜３０は容易に剥がすことができる。【選択図】図４
2015197031.tif 000002
【特許請求の範囲】
【請求項１】
ベントナイト含有締固め土の含水比の低下を抑制するための養生方法であって、
ベントナイトと水とを含んで撒き出されたベントナイト含有土を締め固めてベントナイト含有締固め土を構築する工程と、
前記ベントナイト含有締固め土の露出表面に疎水性樹脂を適用し、前記露出表面を覆う前記疎水性樹脂の硬化膜を形成する工程と、を有する、ベントナイト含有締固め土の養生方法。
【請求項２】
前記疎水性樹脂は、疎水性のエポキシ樹脂又は疎水性のシリコーン樹脂である、請求項１記載の養生方法。
【請求項３】
前記硬化膜の厚さは、１〜３ｍｍである、請求項１又は２記載の養生方法。
【請求項４】
疎水性のエポキシ樹脂又は疎水性のシリコーン樹脂を含む、ベントナイト含有締固め土の養生用疎水性樹脂。
【発明の詳細な説明】
【技術分野】
【０００１】
本発明は、ベントナイト含有締固め土の養生方法、及び、ベントナイト含有締固め土の養生用疎水性樹脂に関する。
【背景技術】
【０００２】
従来、廃棄物処分場等や地下に構築される構造物においては、水の浸入及び漏出を防止する目的で、ベントナイトを含有する止水層が設けられることが一般的である。この止水層は、有効な止水性能を発揮できるように、ベントナイトと水とを含んで撒き出したベントナイト含有土を高密度に締め固めて形成される。また、締め固められたベントナイト含有土（以下「ベントナイト含有締固め土」と呼ぶ。）は、密度分布が均一であることも要求される。
【０００３】
ところで、止水層の施工工事は、施工者の休養等の事情により、着工後に中断を伴いながら進行するのが通常である。このとき、仕掛かり中のベントナイト含有締固め土に対して何らの手当てをしない場合は、中断から再開までの期間内において、ベントナイト含有締固め土から水が蒸発してベントナイト含有締固め土の含水比が低下する。そして、含水比が低下するに従い、乾燥収縮によるひび割れや密度の変動が生じ、止水層としての性能品質の低下を招いてしまう。
【０００４】
そこで、ベントナイト含有締固め土の含水比を維持するための養生方法として、従来、工事を中断する際にビニールシートやコンパネ等でベントナイト含有締固め土の表面を覆って水の蒸発を抑制することが行われている（例えば、非特許文献１）。
【先行技術文献】
【非特許文献】
【０００５】
【非特許文献１】公益財団法人  原子力環境整備促進・資金管理センター、平成２３年度  管理型処分技術調査等事業  地下空洞型処分施設性能確証試験報告書、平成２４年３月、３−５５頁.
【発明の概要】
【発明が解決しようとする課題】
【０００６】
しかしながら、従来の養生方法では、工事再開時にビニールシートやコンパネを外してみると、その裏面には結露がみられる。すなわち、ベントナイト含有締固め土から水が蒸発することを十分に抑制することができていないといえる。従って、工事の中断期間中にベントナイト含有締固め土の含水比を維持するための、より良い養生方法が求められている。
【０００７】
そこで本発明は、ベントナイト含有締固め土の含水比の低下を抑制することができ、且つ、工事の再開が容易であるベントナイト含有締固め土の養生方法を提供することを目的とする。また、本発明は、ベントナイト含有締固め土の養生用疎水性樹脂を提供することを目的とする。
【課題を解決するための手段】
【０００８】
本発明のベントナイト含有締固め土の養生方法は、ベントナイト含有締固め土の含水比の低下を抑制するための養生方法であって、ベントナイトと水とを含んで撒き出されたベントナイト含有土を締め固めてベントナイト含有締固め土を構築する工程と、ベントナイト含有締固め土の露出表面に疎水性樹脂を適用し、露出表面を覆う疎水性樹脂の硬化膜を形成する工程と、を有する。
【０００９】
一般に、ベントナイト含有締固め土は、含有する水の表面張力によって土粒子同士が結びつけられており、土粒子同士の接点を取り巻く水は特にメニスカス水と呼ばれる。ベントナイト含有締固め土の表面におけるメニスカス水が蒸発等によって失われると、土粒子同士の結びつきが解けて、乾燥収縮によるひび割れや密度変動の原因となる。ここで、ベントナイト含有締固め土の露出表面に対して疎水性樹脂を適用すると、疎水性樹脂は露出表面のメニスカス水に溶け込まず、また、メニスカス水を土粒子から奪うこともない。更に、疎水性樹脂は水を透過させないので、露出表面に適用した直後から硬化膜を形成した後に至るまで、その内外間の水の移動（内側からの蒸発や外側からの浸入）の障壁として働く。そしてまた、疎水性樹脂の硬化膜は、工事再開時にはベントナイト含有締固め土の表面から容易に剥がすことができる。従って、本発明の養生方法によれば、ベントナイト含有締固め土の含水比の低下を抑制することができ、且つ、工事の再開が容易である。
【００１０】
ここで、疎水性樹脂は、疎水性のエポキシ樹脂又は疎水性のシリコーン樹脂であることが好ましい。これらの樹脂は、ベントナイト含有締固め土の表面のメニスカス水に悪影響を与えることがなく、また、硬化膜を形成するのにも好適である。
【００１１】
硬化膜の厚さは、水の移動の障壁としての観点、及び、工事再開時の剥がしやすさの観点から、１〜３ｍｍであることが好ましい。
【００１２】
また、本発明は、疎水性のエポキシ樹脂又は疎水性のシリコーン樹脂を含む、ベントナイト含有締固め土の養生用疎水性樹脂を提供する。疎水性のエポキシ樹脂又は疎水性のシリコーン樹脂が、ベントナイト含有締固め土の表面のメニスカス水に悪影響を与えずに適用でき硬化膜を形成することができるということ、及び、これによりベントナイト含有締固め土の含水比の低下を抑制することができるということは、本発明者らによって新たに見出されたことである。
【発明の効果】
【００１３】
本発明によれば、ベントナイト含有締固め土の含水比の低下を抑制することができ、且つ、工事の再開が容易であるベントナイト含有締固め土の養生方法を提供することができる。また、ベントナイト含有締固め土の養生用疎水性樹脂を提供することができる。
【図面の簡単な説明】
【００１４】
【図１】放射性廃棄物処分場の正断面図である。
【図２】ベントナイト含有土を撒き出している最中の坑道内の状態を示す断面図である。
【図３】ベントナイト含有土を撒き出している最中の坑道内の状態を示す断面図である。
【図４】ベントナイト締固め土を養生している最中の坑道内の状態を示す断面図である。
【図５】ベントナイト締固め土を養生している最中の坑道内の状態を示す断面図である。
【図６】ベントナイト締固め土の含水比低下率を示すグラフである。
【発明を実施するための形態】
【００１５】
以下、本発明の好適な実施形態として、放射性廃棄物を地層処分する施設におけるベントナイト系人工バリアを例にして説明する。なお、各図面では同一部分には同一符号を付し、重複する説明を省略する。
【００１６】
はじめに、地下に形成される放射性廃棄物処分場の構築方法について説明し、その後、当該構築方法において実施されるベントナイト含有締固め土の養生方法について説明する。
【００１７】
＜放射性廃棄物処分場の構築方法＞
まず、放射性廃棄物処分場における止水層（ベントナイト含有締固め土）の形成に使用する止水材料について説明する。止水材料（ベントナイト含有土）は、ベントナイトを含有する固形分と水とを含む。また、ベントナイト以外の砂や土を含んでいてもよい。ベントナイト含有土の調製に使用するベントナイトとして、ベントナイト原鉱石から製造したものが挙げられる。
【００１８】
高い止水性能を得る観点から、ベントナイト含有土に含まれる固形分中のベントナイトの含有率（固形分の質量基準）は９５質量％以上であることが好ましく、９８質量％以上であることがより好ましい。更には、固形分が実質的にベントナイトのみからなることが最も好ましい。ベントナイトの含有率が９５質量％未満であると、９５質量％以上の場合と比較して、形成されるベントナイト含有締固め土の止水性能が低くなる傾向にある。ただし、ベントナイトの含有率は、地層処分におけるベントナイト含有締固め土に要求される役割に応じて、例えば１５％〜３０％程度としてもよい。
【００１９】
ベントナイトの含有率（固形分の質量基準）が９５質量％以上の固形分を使用する場合、ベントナイト含有土の含水比は、１５〜２６％であることが好ましく、１７〜２３％であることがより好ましい。当該含水比が１５％未満であると、ベントナイト含有土の付着性が不十分となり飛散しやすくなる。他方、当該含水比が２６％を超えると、高密度のベントナイト含有締固め土を形成しにくくなる。ここで、ベントナイト含有土の含水比ｗ（％）は、下記式（１）で定義されるものである。式中、ＷＷはベントナイト含有土に含まれる水の質量、ＷＳはベントナイト含有土に含まれるベントナイトや砂などの固形分の質量をそれぞれ示す。
ｗ＝（ＷＷ／ＷＳ）×１００    …（１）
【００２０】
次に、図面を参照しながら、地中に構築する放射性廃棄物処分場のベントナイト含有締固め土を形成する方法について説明する。なお、図面の便宜上、図面の寸法比率は説明のものと必ずしも一致しない。
【００２１】
図１は、放射性廃棄物処分場の正断面図である。同図に示す放射性廃棄物処分場１０は、放射性廃棄物を地層処分するためのものである。放射性廃棄物処分場１０は、坑道１を有しており、坑道１内に放射性廃棄物２が埋められて廃棄される。坑道１は、例えばコンクリートによって形成されている。坑道１内には放射性廃棄物２を収容するための廃棄体収容部３が設けられている。放射性廃棄物２は、金属製の容器に収容された状態で廃棄体収容部３内に定置される。
【００２２】
廃棄体収容部３の周囲には、いわゆるベントナイト系人工バリアとして、ベントナイト含有土からなるベントナイト層５ａ〜５ｄが設けられている。ベントナイト層５ａ〜５ｄの更に外側には、例えばコンクリートからなる充填部１１〜１４が設けられている。廃棄体収容部３の周囲に設けられたベントナイト層５ａ〜５ｄにより、廃棄体収容部３に対する滴水、湧水等の地下水の浸入が防止される。
【００２３】
放射性廃棄物処分場１０を構築するに際しては、廃棄体収容部３を坑道１内に載置するに先立ち、まず、図２に示されるように、坑道１の底面１ａ上及び左右側の壁面１ｂ，１ｃ上に充填部１１，１２，１３をそれぞれ設ける。充填部１２は、坑道１内に廃棄体収容部３を載置したときに、充填部１２の壁面１２ａと廃棄体収容部３の壁面３ｂ（図１参照）との間隔が１ｍ〜２ｍ程度となるように形成される。同様に、充填部１３は、坑道１内に廃棄体収容部３を載置したときに、充填部１３の壁面１３ａと廃棄体収容部３の壁面３ｃとの間隔が１ｍ〜２ｍ程度となるように形成される。充填部１１〜１３を形成した後、充填部１１の上面１１ａ上にベントナイト層５ａを形成する。充填部１１は、上面１１ａが略水平面となるように設けられている。
【００２４】
ベントナイト層５ａ〜５ｄの構築は、例えばベントナイト含有土の吹付けによって行うことができる。吹付けによるベントナイト含有土の撒き出しとしては、充填部１１の上面１１ａに向けてベントナイト含有土をノズル９から噴射する。この撒き出しにおける吹付けは、いわゆる湿式吹付けによって行うことができ、所定の含水比となるように予め調製されたベントナイト含有土をホース８で圧縮空気とともにノズル９へと移送する。ホース８としては、内径が５ｃｍ以上のものを使用することが好ましい。なお、ここでは吹付けによってベントナイト含有土を撒き出す態様を説明しているが、他の方法でベントナイト含有土を撒き出してもよい。
【００２５】
ノズル９の先端と、上面１１ａ又は既にベントナイト含有土が付着した面（吹付け対象面）との間の距離は５００〜１０００ｍｍとすることが好ましい。また、吹付け圧（定常時）は０．３〜０．７ＭＰａとすることが好ましい。
【００２６】
吹付けによる撒き出しによれば、吹付けられたベントナイト含有土が吹付け対象面と衝突して付着することで徐々に吹付け層１５が形成されるため、吹付け層１５の深度方向の密度が十分に均一となる。
【００２７】
ここで、最終的に形成されるベントナイト層５ａの充填密度は、ベントナイト含有土の乾燥密度で１．６Ｍｇ／ｍ３以上であることが好ましい。このような高密度を達成するために、ベントナイト含有土を締め固める。ベントナイト含有土を締固める方法としては、上記吹付けが締固めを兼ねていてもよく、あるいは、吹付けその他の方法で撒き出したベントナイト含有土を敷き均し、転圧機で転圧する方法を採用してもよい。
【００２８】
締め固められたベントナイト含有土（ベントナイト含有締固め土）からなるベントナイト層５ａに対し、底面３ａが当接するように廃棄体収容部３を載置する。廃棄体収容部３を載置したら、図３に示されるように、充填部１２と廃棄体収容部３との間にベントナイト含有土を吹付け、ベントナイト層５ｂを形成する。ノズル９を下方に向けた状態に保持し、坑道１内の下部から上部に向けて徐々にベントナイト含有土を充填する。充填部１２と廃棄体収容部３との間にベントナイト層５ｂを形成したら、同様にして、充填部１３と廃棄体収容部３との間にベントナイト層５ｃを形成する。
【００２９】
廃棄体収容部３の壁面３ｂ，３ｃに対するベントナイト層５ｂ，５ｃが形成されたら、廃棄体収容部３の上面３ｄ上にもベントナイト層５ａと同様にしてベントナイト層５ｄを形成する。その後、図１に示すように、ベントナイト層５ｄと坑道１の上側の壁面１ｄとの間の空間に充填部１４を形成する。以上のようにして、放射性廃棄物処分場１０が構築される。
【００３０】
＜ベントナイト含有締固め土の養生方法＞
（概要）
上記放射性廃棄物処分場１０の構築において、吹付け層１５を形成しているとき（図２参照）、及び、ベントナイト層５ｂ等を形成しているとき（図３参照）、施工者の休養等の事情により、吹付け作業を中断することがある。このとき、図４及び図５に示されるように、吹付け層１５及びベントナイト層５ｂ等の露出表面に、疎水性樹脂の硬化膜３０を形成することにより、工事の中断期間中の乾燥に対する養生を行う。ここで、「硬化膜」とは、疎水性樹脂が完全に硬化した状態の膜のほか、硬化し始めて粘性が低下しつつある状態の膜を含むものとする。
【００３１】
養生方法について、具体的には以下のとおりである。ベントナイト含有締固め土（吹付け層１５及びベントナイト層５ｂ等）は、施工した直後から水が蒸発し始めるため、何らの手当をしない場合はベントナイト含有締固め土の含水比が低下し、乾燥収縮によるひび割れや密度の変動が生じ、止水層としての性能品質が低下する。本実施形態の養生方法では、ベントナイト含有土を締め固めた直後に、そのベントナイト含有締固め土に対して、疎水性樹脂を塗布する。具体的には、液状樹脂の状態で、又は有機溶媒に溶解した溶液の状態で、ヘラ、刷毛、ローラ等で塗布する。塗布面積が広い場合は、スプレーで塗布してもよい。
【００３２】
塗布量は、塗布した箇所全体に疎水性樹脂の膜が形成される程度であればよく、例えば、塗布１回当たり０．６ｋｇ／ｍ２〜２．０ｋｇ／ｍ２が好ましく、１．３ｋｇ／ｍ２〜１．８ｋｇ／ｍ２がより好ましい。ベントナイト含有締固め土の露出表面の凹凸具合によっては、疎水性樹脂の膜に穴があく場合があることから、また、疎水性樹脂の膜の厚さを確保する必要性から、疎水性樹脂の塗布は複数回行ってもよい。ここで、疎水性樹脂を塗布した箇所において、ベントナイト含有締固め土の表面に疎水性樹脂の膜が形成されているか否かは、目視による光の屈折具合によって判断することができる。
【００３３】
塗布した疎水性樹脂の硬化方法としては、公知のものを利用することができる。例えば、有機溶媒に溶解していない場合は、樹脂の特性に応じて加熱や紫外線照射等によって硬化させることもでき、硬化剤との混合によって硬化させることもできる。また、有機溶媒に溶解して塗布した場合は、風乾で硬化させることができる。
【００３４】
硬化膜の厚さは、水の移動（内側からの蒸発や外側からの浸入）の障壁としての観点、及び、工事再開時の剥がしやすさの観点から、１ｍｍ〜３ｍｍであることが好ましく、１．５ｍｍ〜２．０ｍｍであることがより好ましい。
【００３５】
ベントナイト含有締固め土の養生後、硬化膜３０を剥がし、ベントナイト含有締固め土の構築工事を再開する。
【００３６】
（疎水性樹脂）
上記疎水性樹脂について、より詳細に説明する。「疎水性樹脂」とは、液状樹脂の状態で、又は有機溶媒に溶解した溶液の状態で、ベントナイト含有締固め土の露出表面のメニスカス水と相互作用しない（例えば、メニスカス水に溶け込まず、また、メニスカス水を土粒子から奪わない。）でベントナイト含有締固め土の露出表面を覆う塗膜を形成することができ、硬化膜を形成するまでその塗膜を維持できるものをいう。各種樹脂がこのような「疎水性樹脂」に該当するか否かは、後述する実施例で示すとおり、簡易な試験で判別することができる。
【００３７】
疎水性樹脂は、水の移動を遮断する観点から、透水係数が１０−１０ｃｍ／ｓｅｃ〜１０−５ｃｍ／ｓｅｃであることが好ましい。また、硬化膜を介した内外の水の移動の障壁として有効に機能するためには、塗布１４日後における含水比の低下率が、１．５％以下であることが好ましく、１．０％以下であることが好ましい。
【００３８】
本実施形態における疎水性樹脂に該当し得る樹脂としては、エポキシ樹脂、シリコーン樹脂、ポリスチレン樹脂、ポリオレフィン樹脂、ポリアクリル酸エステル樹脂等が挙げられる。これらそれぞれの中でも、特に極性の低いものが好ましい。ベントナイト含有締固め土の露出表面のメニスカス水に悪影響を与えることがなく、また、硬化膜を形成するのにも好適なものとして、疎水性のエポキシ樹脂及び疎水性のシリコーン樹脂が挙げられる。疎水性のエポキシ樹脂としては、ビスフェノール型エポキシ樹脂及びグリシジルエーテル型エポキシ樹脂が特に好ましい。疎水性のシリコーン樹脂としては、ポリアルキルシロキサン及びポリアルキルアルコキシシロキサンが特に好ましい。
【００３９】
疎水性樹脂は、一液性であってもよく、主剤と硬化剤等とを要時混合する二液性であってもよい。また、硬化方法は、樹脂の特性に応じ、加熱、紫外線照射、硬化剤との混合等、種々の方法を採用することができる。また、固形樹脂を有機溶媒に溶解して用いる場合は、風乾でもよい。
【００４０】
疎水性樹脂（又はその溶液）は、塗布のしやすさ、及び、塗布後に流れ落ちずその場に留まる必要性の観点から、塗布する際の粘度が１０００ｍＰａ・ｓ〜３０００ｍＰａ・ｓであることが好ましい。
【００４１】
疎水性樹脂は、硬化膜を形成したときに無色透明又は有色透明となるものが好ましい。透明であると、塗布したベントナイト含有締固め土の様子を目視で観察することができる。このとき、硬化膜が無色透明であると、より観察しやすい。硬化膜が有色透明であると、工事再開時に硬化膜を剥がし取る際、硬化膜が残っている箇所を色で特定しやすいという利点がある。
【００４２】
（作用効果）
本実施形態のベントナイト含有締固め土の養生方法では、ベントナイト含有締固め土の露出表面に対して疎水性樹脂を適用すると、疎水性樹脂は露出表面のメニスカス水に溶け込まず、また、メニスカス水を土粒子から奪うこともない。更に、疎水性樹脂は水を透過させないので、露出表面に適用した直後から硬化膜を形成した後に至るまで、その内外間の水の移動の障壁として働く。そしてまた、疎水性樹脂の硬化膜は、工事再開時にはベントナイト含有締固め土の表面から容易に剥がすことができる。従って、本実施形態の養生方法によれば、ベントナイト含有締固め土の含水比の低下を抑制することができ、且つ、工事の再開が容易である。
【００４３】
このとき、疎水性樹脂が疎水性のエポキシ樹脂又は疎水性のシリコーン樹脂であると、これらの樹脂はベントナイト含有締固め土の露出表面のメニスカス水に悪影響を与えることがなく、また、硬化膜を形成しやすいので好適である。
【００４４】
以上、本発明の好適な実施形態について説明したが、本発明は上記実施形態に何ら限定されるものではない。例えば、上記実施形態ではベントナイト含有締固め土の水平な床面に対して疎水性樹脂を塗布する態様を示したが、疎水性樹脂は垂直面に塗布することもできるし、天井面に塗布することもできる。また、上記実施形態では、本発明の適用対象として放射性廃棄物処分場の構築における人工バリアとしてのベントナイト含有締固め土を例に挙げたが、一般廃棄物処分場の遮水ライナーの構築におけるベントナイト含有締固め土等に対しても本発明を適用することができる。
【実施例】
【００４５】
本発明の養生方法について、小規模試験及び実規模試験を実施した。それぞれ実施例及び比較例を挙げて説明する。なお、本発明は下記実施例に限定されるものではない。
【００４６】
＜小規模試験＞
ベントナイトを含む土（ベントナイト含有率７０％）と水とを、含水比が２０％となるように混合した。このベントナイト含有土を吹付けによって締め固めた。これを以下の試験に供した。
【００４７】
［実施例１］
上記締固め土に対し、エポキシ樹脂（商品名：クリスタルレジンＩＩ、日新レジン社製、二液性（主剤：脂肪族グリシジルエーテル類、硬化剤：ポリアミン類））をヘラで２回塗布した（塗布量は２回塗布の合計として１．８３ｋｇ／ｍ２）。塗布後、２４〜３６時間後に完全に硬化した。硬化膜の厚さは１．７ｍｍであった。塗布直後から１４日経過後までの重量を測定し、含水比の低下率を求めた。その結果を図６に示す。試験は二度行い、それぞれ実施例１−１、実施例１−２とした。測定期間中、締固め土の表面にひび割れは生じなかった。
【００４８】
［実施例２］
上記締固め土に対し、エポキシ樹脂（商品名：ＧＭ−１５０８、ブレニー技研社製、二液性（主剤：ビスフェノールＡ型エポキシ樹脂、変性エポキシ樹脂、ブチルジグリシジルエーテル等を含む組成物、硬化剤：変性脂肪族ポリアミン類、ノニルフェノール等の混合物））をヘラで２回塗布した（塗布量は２回塗布の合計として１．３０ｋｇ／ｍ２）。塗布後、約１２時間後に完全に硬化した。硬化膜の厚さは１．２ｍｍであった。塗布直後から１４日経過後までの重量を測定し、含水比の低下率を求めた。その結果を図６に示す。試験は二度行い、それぞれ実施例２−１、実施例２−２とした。測定期間中、締固め土の表面にひび割れは生じなかった。
【００４９】
［実施例３］
上記締固め土に対し、シリコーン樹脂（商品名：ＴＳＥ３９９、モメンティブジャパン社製、ポリアルキルアルコキシシロキサン、ポリアルキルシロキサンシリカ及びジアルキルスズ化合物等を含む組成物）をヘラで２回塗布した（塗布量は２回塗布の合計として１．５２ｋｇ／ｍ２）。風乾させたところ、約１０分後に表面が硬化し、約５日後に完全に硬化した。塗布直後から８日経過後までの重量を測定し、含水比の低下率を求めた。その結果を図６に示す。試験は二度行い、それぞれ実施例３−１、実施例３−２とした。測定期間中、締固め土の表面にひび割れは生じなかった。
【００５０】
［実施例４］
上記締固め土に対し、シリコーン樹脂（商品名：ＴＳＥ３８９、モメンティブジャパン社製、ポリアルキルシロキサン・オキシムシランシリカ及びジアルキルスズ化合物等を含む組成物）をヘラで２回塗布した（塗布量は樹脂として２回塗布の合計として１．６３ｋｇ／ｍ２）。風乾させたところ、約１０分後に表面が硬化し、約５日後に完全に硬化した。塗布直後から８日経過後までの重量を測定し、含水比の低下率を求めた。その結果を図６に示す。試験は二度行い、それぞれ実施例４−１、実施例４−２とした。測定期間中、締固め土の表面にひび割れは生じなかった。
【００５１】
［比較例１］
上記締固め土に対し、何らの養生をすることなく、締固めから１３日経過後までの重量を測定し、含水比の低下率を求めた。その結果を図６に示す。試験は二度行い、それぞれ比較例１−１、比較例１−２とした。締固めから１０日後に、締固め土の表面にひび割れが生じた。
【００５２】
［その他の実験例］
上記締固め土を三つ用意し、シラン・シロキサン系樹脂（商品名：マジカルリペラー、旭化成ジオテック社製）、低級アルコールのアルキレンオキシド付加物（商品名：クラックセイバー、太平洋マテリアル社製）、及び、アクリル・シリコン合成樹脂（商品名：密着シーラー、カンペパピオ社製）をそれぞれ刷毛で１回塗布した。いずれの締固め土も、塗布表面が膨潤し、塗膜を形成することができなかった。
【００５３】
また、上記締固め土を二つ用意し、ウレタン樹脂（商品名：屋内用ニス、ワシン社製）、及び、ウレタン樹脂（商品名：屋外用ニス、アサヒペン社製）をそれぞれ刷毛で１回塗布した。いずれの締固め土も、塗布した樹脂が染み込み、塗膜を形成することができなかった。
【００５４】
また、上記締固め土を二つ用意し、シリコーン樹脂（商品名：マジカルウォーター、スリーボンド社製、二液性（いずれもシリコーン樹脂））、及び、アルコール型シリコーン樹脂（商品名：ＫＲ−４０１、信越化学社製）をそれぞれヘラで２回塗布した。いずれの締固め土も、塗布直後には塗膜が形成されたが、１日経過後には塗膜が消失していた。
【００５５】
これらの樹脂は、いずれも締固め土の表面に硬化膜を形成するには至らなかったといえる。
【００５６】
＜実規模試験＞
［実施例５］
ベントナイトを含む土（ベントナイト含有率１００％）と水とを、含水比が２０％となるように混合した。このベントナイト含有土を用いて、幅１ｍ×高さ３．２ｍ×奥行２．７ｍのベントナイト系人工バリアを吹付けによって構築した。
【００５７】
このベントナイト系人工バリアに対し、実施例１で用いたエポキシ樹脂を刷毛で塗布し（１．８ｋｇ／ｍ２）、厚さ２ｍｍの硬化膜を形成させた。一カ月後、四カ月後及び一年後に表面観察したとき、いずれもベントナイト含有締固め土の壁面にひび割れが生じていなかった。
【００５８】
［比較例２］
実施例５と同様のベントナイト含有締固め土の壁面に対してビニールシートで養生した場合、８日経過後に表面に多数のひび割れが生じていた。
【符号の説明】
【００５９】
５ａ，５ｂ，５ｃ，５ｄ…ベントナイト層（ベントナイト含有締固め土）、１５…吹付け層（ベントナイト含有締固め土）、３０…硬化膜。
【図１】
2015197031.tif 000003
【図２】
2015197031.tif 000004
【図３】
2015197031.tif 000005
【図４】
2015197031.tif 000006
【図５】
2015197031.tif 000007
【図６】
2015197031.tif 000008